(57)【特許請求の範囲】
【請求項１】
構造物の表面を塗装する工法であって、
骨材とエポキシ樹脂とを含む第一樹脂層を前記表面に塗装する第一樹脂層塗装ステップと、
前記第一樹脂層塗装ステップの後に、イソシアネート成分とポリアミン成分とを含む第二樹脂層を前記第一樹脂層の表面に塗装する第二樹脂層塗装ステップと、
前記第二樹脂層塗装ステップの前に、前記第一樹脂層の表面にエポキシ樹脂を含む中間層を塗装する中間層塗装ステップと、
を含み、
前記第二樹脂層塗装ステップは、イソシアネート成分とポリアミン成分とを含む第二樹脂層を前記中間層の表面に塗装するステップであることを特徴とする、
工法。
【請求項２】
前記第一樹脂層塗装ステップの前に、前記構造物の表面にエポキシ樹脂を含む下地層を塗装する下地層塗装ステップと、を含み、
前記第一樹脂層塗装ステップは、前記下地層の表面に骨材とエポキシ樹脂とを含む第一樹脂層を前記下地層の表面に塗装するステップであることを特徴とする、
請求項１に記載の工法。
【請求項３】
前記骨材は、前記第一樹脂層中に前記エポキシ樹脂１に対して８から１０の割合で含まれていることを特徴とする、
請求項１又は２に記載の工法。
【請求項４】
前記第一樹脂層の厚さは、前記第二樹脂層の厚さの０．２倍以上２．５倍以下の厚さであることを特徴とする、
請求項１から３のいずれか１項に記載の工法。
【請求項５】
前記第二樹脂層の厚さは、１ミリメートル以上３ミリメートル以下の厚さであることを特徴とする、
請求項１から４のいずれか１項に記載の工法。
【請求項６】
請求項１から５のいずれか１項に記載の工法で表面を塗装したことを特徴とする、
構造物。
【発明の詳細な説明】
【技術分野】
【０００１】
本発明は、工法及びこの工法で塗装した構造物に関する。
【背景技術】
【０００２】
従来から、防水性と耐久性を備えた工法が種々知られている。例えば、特許文献１には、コンクリート下地処理、エポキシ樹脂エマルジョンとセメントプレミックスとを混合・分散させた膨れ防止層、プライマー、防水層、塗装層、更に必要によりトップコートを順次施工する工程を採用することにより、防水性と耐久性を備えた床の施工方法が記載されている。
【先行技術文献】
【特許文献】
【０００３】
【特許文献１】特開２００１−２６２１７８９号公報
【発明の概要】
【発明が解決しようとする課題】
【０００４】
しかしながら、こうした施工方法では、コンクリート下地処理、エポキシ樹脂エマルジョンとセメントプレミックスとを混合・分散させた膨れ防止層、プライマー、防水層、塗装層と、多くの層を形成し、それぞれの層を乾燥させた後に次の層を塗装することになるため、施工期間が長くなるという課題がある。
【０００５】
本発明は、このような課題に鑑みなされたものであり、防水性と耐水性を備え、短期間で施工可能な工法を提供することを主目的とする。また、このような工法により塗装された構造物を提供することを目的とする。
【課題を解決するための手段】
【０００６】
本発明は、上述の主目的の少なくとも１つを達成するために以下の手段を採った。
【０００７】
本発明は、
構造物の表面を塗装する工法であって、
骨材とエポキシ樹脂とを含む第一樹脂層を前記表面に塗装する第一樹脂層塗装ステップと、
前記第一樹脂層塗装ステップの後に、イソシアネート成分とポリアミン成分とを含む第二樹脂層を前記第一樹脂層の表面に塗装する第二樹脂層塗装ステップと、
前記第二樹脂層塗装ステップの前に、前記第一樹脂層の表面にエポキシ樹脂を含む中間層を塗装する中間層塗装ステップと、
を含み、
前記第二樹脂層塗装ステップは、イソシアネート成分とポリアミン成分とを含む第二樹脂層を前記中間層の表面に塗装するステップであることを特徴とするものである。
【０００８】
本発明の工法は、構造物の表面を塗装する際、骨材とエポキシ樹脂とを含む第一樹脂層を前記表面に塗装する第一樹脂層塗装ステップと、前記第一樹脂層塗装ステップの後に、イソシアネート成分とポリアミン成分とを含む第二樹脂層を前記第一樹脂層の表面に塗装する第二樹脂層塗装ステップと、を含むことを特徴とし、前記第二樹脂層塗装ステップの前に、前記第一樹脂層の表面にエポキシ樹脂を含む中間層を塗装する中間層塗装ステップと、を含み、前記第二樹脂層塗装ステップは、イソシアネート成分とポリアミン成分とを含む第二樹脂層を前記中間層の表面に塗装するステップであることを特徴とする。骨材とエポキシ樹脂とを含む第一樹脂層を構造物の表面に塗装することで、気温や湿度の変化によって構造物の表面から水分が蒸発した場合であっても、骨材と骨材との間に生じる空隙によって吸収されるため、第二樹脂層に水分等が到達する可能性を未然に低減することができる。こうすることにより、第二樹脂層の一部に浮きが生じ、第二樹脂層が剥離する可能性を未然に低減することができる。また、この第一樹脂層の上にイソシアネート成分とポリアミン成分とを含む第二樹脂層を形成することにより、高い防水効果を期待することができることに加え、第二樹脂層が緩衝層となり、第二樹脂層の表面に衝撃等が加わった場合であっても、構造物に伝わる衝撃を減衰することができる。このため、短期間で、かつ、高い防水性と耐久性を持たせた平坦な仕上がりの面に塗装することができる。
【０００９】
更に、構造物の表面に凹みやひび割れ、亀裂等による損傷がある場合には、これらの損傷部分に骨材と樹脂が入り込むことになるため、表面の塗装に伴ってこれらの損傷部分の修復を同時に行うことができる。特に、本発明をこのような損傷部分を含む床面に使用した場合には、本発明の効果が高い。なぜなら、床面には、日常的に使用によって衝撃が加えられることになるが、第一樹脂層によって床面を補修すると共に、日常的に加えられる衝撃を減衰させ、床面への衝撃を低減することができるためである。このとき、第二樹脂層による高い耐水性と耐久性を有しているため、第一樹脂層のみを塗装した場合と比較して、第二樹脂層の保護効果により、第一樹脂層が剥離する可能性を未然に低減することができる。言い換えると、第一樹脂層の衝撃吸収効果を長く維持することができるため、床面への影響を長期間減衰することができる。加えて、第一樹脂層と同系であるエポキシ系樹脂を中間層として塗装することで、骨材を含む第一樹脂層の表面に中間層を塗装する際、第一樹脂層が再融解する可能性を未然に低減することができる。加えて、第一樹脂層の表面に中間層を塗装することで、第二樹脂層を塗装する際、第一樹脂層が再融解する可能性を低減し、第二樹脂層を形成する樹脂の一部が第一樹脂層に浸潤する可能性を未然に低減することができる。
【００１０】
本発明の工法は、前記第一樹脂層塗装ステップの前に、前記構造物の表面にエポキシ樹脂を含む下地層を塗装する下地層塗装ステップと、を含み、前記第一樹脂層塗装ステップは、前記下地層の表面に骨材とエポキシ樹脂とを含む第一樹脂層を前記下地層の表面に塗装するステップであることを特徴としてもよい。こうすれば、表面の吸い込みが激しい場合であっても、表面に第一樹脂層を適切に塗装することができる。
【００１１】
本発明の工法において、前記骨材は、前記第一樹脂層中に前記エポキシ樹脂１に対して８から１０の割合で含まれていることを特徴としてもよい。こうすることにより、塗装時の作業性と、第一樹脂層の耐久性とを両立することができる。
【００１２】
本発明の工法において、前記第一樹脂層の厚さは、前記第二樹脂層の厚さの０．２倍以上２．５倍以下の厚さであることを特徴としてもよい。こうすることにより、第二樹脂層に衝撃が加えられた場合であっても、第一樹脂層によって衝撃を十分に減衰することができるため、表面に加えられる衝撃を十分に減衰することができる。言い換えると、使用により亀裂等が生じた床面に本発明を適用した場合には、第一樹脂層の高い衝撃吸収能力により、床面に再び高い耐久性を付加することができる。
【００１３】
本発明の工法において、前記第二樹脂層の厚さは、１ミリメートル以上３ミリメートル以下の厚さであることを特徴としてもよい。こうすれば、第一樹脂層の表面に十分な耐水性と耐久性を付加することができる。
【００１４】
本発明の構造物は、上述したいずれかの工法で表面を塗装したことを特徴とするものである。
【００１５】
この構造物は、上述したいずれかの工法で表面が塗布されているため、上述した工法の有するいずれかの効果、例えば、高い耐水性及び耐久性を備えている。
【図面の簡単な説明】
【００１６】
【図１】図１は、床１０の表面を塗装した状態を示す模式図である。
【発明を実施するための形態】
【００１７】
次に、本発明の実施の形態の一例として、床１０の表面を塗装する工法について詳しく説明する。以下に説明する実施の形態及び図面は、本発明の実施形態の一部を例示するものであり、これらの構成に限定する目的に使用されるものではなく、本発明の要旨を逸脱しない範囲において適宜変更することができる。なお、各図において対応する構成要素には同一又は類似の符号を付す。
【００１８】
床１０の表面を塗装する際には、図１に示すように、エポキシ樹脂を含む下地層を塗装して十分養生し、骨材及びエポキシ樹脂を含む第一樹脂層３０を塗布して十分に養生し、イソシアネート成分とポリアミン成分とを含む第二樹脂層４０を塗布する。こうすることにより、骨材を含む第一樹脂層３０によって床の表面を平坦にすることができる。また、床１０の表面から水分が蒸発した場合には、第一樹脂層３０に含まれる骨材と骨材との間の空隙によって水分が吸収されるため、第二樹脂層４０に水分が到達し、耐水性の高い第二樹脂層４０の一部が、膨張した水分によって膨らみ、第二樹脂層４０が剥離する可能性を未然に低減することができる。言い換えると、高い耐久性と防水性を備えた床１０とすることができる。また、床１０を日常的に使用する際、表面への擦れや傷等は耐久性の高い第二樹脂層４０によって防がれ、衝突等の衝撃は骨材を含む第一樹脂層３０によって防がれるため、床１０が損傷する可能性を未然に低減することができる。このように、骨材を含む第一樹脂層３０の表面に耐久性の高い第二樹脂層４０を塗装することで、床１０の表面から蒸発する水分による第二樹脂層４０の剥離を第一樹脂層３０が未然に防止すると共に、擦れや傷、風雨等による第一樹脂層３０の剥離を第二樹脂層４０が未然に防止し、第一樹脂層３０及び第二樹脂層４０のいずれの層も長持ちさせることができる。付言すると、第一樹脂層３０の表面に第二樹脂層４０を塗装することで、床１０を長期間使用することができる。言い換えると、長期間にわたり、高い耐久性能と耐水性能を保つことができる。
【００１９】
下地層２０は、エポキシ樹脂によって塗装された層である。後述する第一樹脂層３０を塗装する前に下地層２０を塗装することにより、第一樹脂層３０が床１０の表面になじみやすくすることができる。言い換えると、第一樹脂層３０を施工するための施工性を向上させ、第一樹脂層３０が剥離する可能性を低減することができる。なお、この下地層２０の厚さは、床１０の表面状態に応じて適宜選択することができるが、０．１ミリメートル以上１．０ミリメートル以下が好ましく、０．３ミリメートル以上０．７ミリメートル以下がより好ましい。０．１ミリメートル以上１ミリメートル以下で塗装することにより、第一樹脂層３０と床１０の表面とに十分な親和性を保つことができる。
【００２０】
第一樹脂層３０は、エポキシ樹脂３４と骨材とが混合された状態で３ミリメートル以上の厚さで塗装された層である。この第一樹脂層３０には、骨材が含まれているため、床１０の表面に亀裂や凹凸を有している場合であっても、骨材に含まれる砂礫３２等が亀裂や凹部に大きさに応じて入り込み、仕上がり表面を平坦にすることができる。加えて、床１０の表面から水蒸気等が蒸発した場合であっても、第二樹脂層４０によって水分が保持されるため、第一樹脂層３０の表面に水分が浸透する可能性を低減することができる。なお、第一樹脂層３０の厚さは、例えば、１ミリメートル以上５ミリメートル以下であってもよいし、２ミリメートル以上４ミリメートル以下であってもよい。１ミリメートル以上の厚さにすることで、床１０の表面の亀裂や凹凸に十分な量の砂礫３２等を入れ込んで仕上がり表面を平坦にし、床１０の表面から水分が蒸発した場合であっても、第一樹脂層３０の表面側に水分が浸透する可能性を低減することができる。また、５ミリメートル以下とすることで、５ミリメートルより厚く塗装する場合と比較して、使用する樹脂及び骨材の量を低減することができる。
【００２１】
第一樹脂層３０に用いられる骨材としては、複数種類の大きさの珪砂を混合して用いることができる。また、例えば、３．０ミリメートル以上１０ミリメートル以下の場合には、直径が約０．５ミリメートル以下の珪砂（５号珪砂）と直径が約０．２ミリメートル以下の珪砂（７号珪砂）とを２：１の割合で混合したものや、直径が約３．０ミリメートル以下の珪砂（２号珪砂）と直径が約０．２ミリメートル以下の珪砂（７号珪砂）とを２：１の割合で混合したもの、直径が約０．６ミリメートル以下の珪砂（４号珪砂）と直径が約０．５ミリメートル以下の珪砂（５号珪砂）と直径が約０．３ミリメートル以下の珪砂（６号珪砂）とをそれぞれ１：１：１の割合で混合したもの、直径が約０．５ミリメートル以下の珪砂（５号珪砂）と直径が約０．３ミリメートル以下の珪砂（６号珪砂）と直径が約０．２ミリメートル以下の珪砂（７号珪砂）とをそれぞれ１：１：１の割合で混合したもの等を用いることが好ましい。こうすることにより、第一樹脂層３０に十分な空隙が生じると共に、床表面の亀裂に小さな珪砂が入り込むことになるため、第一樹脂層３０の表面を平坦な表面にすることができ、水分が第一樹脂層３０を通過する可能性を未然に低減することができる。また、例えば、第一樹脂層３０の厚さが０．４ミリメートル以上３．０ミリメートル未満の場合には、直径が約０．３ミリメートル以下の珪砂（６号珪砂）と直径が約０．２ミリメートル以下の珪砂（７号珪砂）と直径が約０．１ミリメートル以下の珪砂（８号珪砂）とを３０％以上７０％以下の割合でそれぞれ混合したものを用いることが好ましい。こうすることにより、第一樹脂層３０に十分な空隙が生じると共に、床表面の亀裂に小さな珪砂が入り込むことになるため、第一樹脂層３０の表面を平坦な表面にすることができ、水分が第一樹脂層３０を通過する可能性を未然に低減することができる。このように、大きさの異なる複数種類の珪砂を混合して用いることで、粒径の小さな砂礫が粒径の大きな砂礫同士の間隙に入り込んだり、床表面の亀裂に入り込んだりし、第一樹脂層３０の表面をより平坦にすることができる。なお、珪砂の種類及び混合割合は、これに限定されるものではなく、種々の種類及び混合割合であってもよい。また、粗骨材であってもよいし、細骨材であってもよく、これらの混合骨材であってもよい。なお、天然骨材であっても、人工骨材であっても、再生骨材であっても、材質や由来等は問わない。
【００２２】
また、第一樹脂層３０に含まれる樹脂と骨材との割合は、樹脂に対して骨材の割合が１：８から１：１０であってもよく、１：６から１：１０であってもよい。樹脂に対して骨材の割合を６倍以上の割合とすることで、施工時の労力を低減することができる。また、樹脂に対して骨材の割合を１０倍以下の割合とすることで、十分な強度を保つことができる。
【００２３】
第二樹脂層４０は、イソシアネート成分とポリアミン成分とを含む樹脂を用い、１ミリメートル以上の厚さに塗装された層である。この第二樹脂層はイソシアネート成分とポリアミン成分とを含むため、耐久性と防水性が高い。このとき、第一樹脂層３０の上に第二樹脂層４０を塗装しているため、床１０の表面から水蒸気等が蒸発したとしても、第一樹脂層３０によって保持され、第二樹脂層４０に到達する可能性を未然に低減している。このため、防水性の高い第二樹脂層４０を用いた場合に、蒸発した水分によって一部が膨れたり、剥がれたりする可能性を未然に低減することができる。なお、第二樹脂層４０の厚さは、例えば、１ミリメートル以上３ミリメートル以下にしても良いし、１ミリメートル以上２ミリメートル以下にしても良い。
【００２４】
第二樹脂層４０に用いられる樹脂としては、例えば、ＬＩＮＥ−Ｘ  ＬＬＣ社のＬＩＮＥ−Ｘ（登録商標）があげられる。ＬＩＮＥ−Ｘ（登録商標）  ＸＳ−１００は、イソシアネート混合物であるＬＩＮＥ−Ｘ（登録商標）・ＸＳ−１００・Ａ剤（硬化剤）とポリオール・芳香族ジアミン混合物であるＬＩＮＥ−Ｘ（登録商標）・ＸＳ−１００・Ｂ剤（樹脂）と、を加熱混合したポリウレア・ポリウレタン混成のエラストマーであり、ＬＩＮＥ−Ｘ（登録商標）  ＸＳ−３５０は、イソシアネート混合物であるＬＩＮＥ−Ｘ（登録商標）・ＸＳ−３５０・Ａ剤（硬化剤）とポリオール・芳香族ジアミン混合物であるＬＩＮＥ−Ｘ（登録商標）・ＸＳ−３４０・Ｂ剤（樹脂）と、を加熱混合した１００％ポリウレアのエラストマーである。
【００２５】
第一樹脂層３０と第二樹脂層４０との厚さの割合は、第一樹脂層３０の厚さが、第二樹脂層４０の厚さの０．２倍以上１．５倍以下の厚さであることが好ましいが、０．１倍以上２倍以下の厚さであってもよく、０．１倍以上１．３倍以下の厚さであってもよい。第一樹脂層３０の厚さを第二樹脂層４０の厚さの０．１倍以上とすることで、施工面から水蒸気等が発生した場合であっても、水蒸気が第二樹脂層４０に到達し、防水性の高い第二樹脂層４０の一部が膨らむ可能性を未然に低減することができる。また、第一樹脂層３０の厚さを第二樹脂層４０の１．５倍以下の厚さとすることで、施工面からの水蒸気等が第二樹脂層４０に到達することの防止と十分な施工性とを両立することができる。加えて、第一樹脂層３０の厚さを第二樹脂層４０の厚さの１．３倍以下とすることで、より施工性を向上させることができる。
【００２６】
以上詳述した本実施の形態の工法で施工した床１０によれば、エポキシ成分を含む樹脂と骨材とを含む第一樹脂層３０の上にイソシアネート成分とポリアミン成分とを含む第二樹脂層４０を塗装することにより、塗装前の施工面が劣化等により凹凸や亀裂を有している場合であっても、平坦で耐久性及び防水性の高い床１０を提供することができる。
【００２７】
また、第一樹脂層３０を塗装する前に、エポキシ成分を含む下地層２０を塗装することにより、第一樹脂層３０と床面１０の表面との親和性を高め、第一樹脂層３０が剥離する可能性を未然に低減することができる。
【００２８】
更に、第一樹脂層３０には、樹脂１に対して８から１０の割合で骨材が含まれているため、床面１０の表面から水分が蒸発した場合であっても、第一樹脂層３０によって第二樹脂層４０に到達する可能性を未然に低減することができる。
【００２９】
更にまた、第一樹脂層３０の厚さが第二樹脂層４０の厚さの０．２倍以上１．５倍以下の厚さとなるように塗装されているため、床１０の表面から蒸発した水分等が第二樹脂層４０に到達する可能性を未然に低減しつつ、十分な施工性を有することができる。
【００３０】
そして、第二樹脂層４０の厚さが１ミリメートル以上３ミリメートル以下の厚さで塗装されているため、十分な耐久性と耐水性を有することができる。
【００３１】
なお、本発明は上述した実施の形態に何ら限定されることはなく、本発明の技術的範囲に属する限り種々の態様で実施し得ることはいうまでもない。
【００３２】
例えば、上述した実施の形態では、第一樹脂層３０を塗装する前に、下地層２０を塗装するものとしたが、床１０の表面状態によっては、下地層２０はなくともよい。こうすれば、下地層２０を塗装する労力を低減し、下地層２０を養生する時間を短縮することができる。
【００３３】
上述した実施の形態では、第一樹脂層３０の表面に第二樹脂層４０を塗装するものとしたが、第一樹脂層３０の表面にエポキシ樹脂を含む中間層を塗装し、養生した後に、中間層の表面に第二樹脂層４０を塗装してもよい。このように、第一樹脂層３０に含まれる樹脂と同じエポキシ樹脂を含む中間層を塗装することで、骨材を含むことによって骨材と骨材との間に空隙を含む第一樹脂層３０の表面を中間層で覆うことができる。こうすることにより、第二樹脂層４０を塗装する際、第二樹脂層に含まれる成分の一部が第一樹脂層に浸潤する可能性を未然に低減することができる。このとき、中間層に含まれる樹脂を第一樹脂層３０に含まれる樹脂と同様のエポキシ樹脂とすることで、中間層を第一樹脂層の表面に塗装する際、第一樹脂層の表面が再融解する可能性を未然に低減することができる。
【００３４】
上述した実施の形態では、構造物として床の表面に塗布するものとしたが、床に限定されるものではなく、壁面や天井、屋根等に塗布してもよい。いずれの場合であっても、上述した実施の形態と同様の効果が得られる。
【産業上の利用可能性】
【００３５】
上述した実施の形態で示すように、建築分野、特に高い耐水性及び耐久性を有する床及び床の塗装方法として利用することができる。
【符号の説明】
【００３６】
１０…床、２０…下地層、３０…第一樹脂層、３２…砂礫、３４…樹脂、４０…第二樹脂層。
【図１】
0006674762.tif 000002